樹脂からなる複数本の芯と、当該芯を取り囲む第1鞘樹脂からなる第1鞘層と、前記第1鞘層の外周と接する第2鞘樹脂からなる第2鞘層と、を含む多芯プラスチック光ファイバ素線であって、前記第1鞘樹脂が、下記成分イとロとを主成分とする共重合体からなり、前記第1鞘樹脂中の成分ロと成分イとの質量比イ/ロが2~10であり、前記第2鞘樹脂が、下記単位A、B及びCを重合単位の主成分とする共重合体からなり、前記第2鞘樹脂の共重合体中の単位Aと単位Bとの質量比B/Aが1.4~1.7であり、前記第2鞘樹脂の共重合体中の単位Aと単位Cとの質量比C/Aが0.75~0.95であり、且つ、前記第2鞘樹脂の共重合体がカーボネート基及びハロホルミル基の少なくとも一方を含有する、多芯プラスチック光ファイバ素線;イ下記式iで表されるフルオロアルキルメタクリレート、式i中、nは1又は2であり、m1は0又は1~4の整数であり、Xは水素原子又はフッ素原子であるロメチルメタクリレート、Aエチレン単位、Bテトラフルオロエチレン単位、Cヘキサフルオロプロピレン単位。前記第2鞘樹脂の共重合体が、その末端に、カーボネート基及びハロホルミル基の少なくとも一方を含有する、請求項1に記載の多芯プラスチック光ファイバ素線。前記第2鞘樹脂の共重合体が、炭素数1×106個当たりに、カーボネート基及びハロホルミル基の少なくとも一方を3~1000個含有する、請求項1又は2に記載の多芯プラスチック光ファイバ素線。前記第2鞘樹脂の共重合体が、150~200°Cの範囲に融点を有し、ナトリウムD線で20°Cで測定した屈折率が1.37~1.41であり、メルトフローレート230°C、荷重3.8kg、オリフィスの直径2mm、長さ8mmが5~100g/10分である、請求項1から3のいずれか1項に記載の多芯プラスチック光ファイバ素線。前記第2鞘樹脂の共重合体の23°CにおけるショアD硬度の値ASTMD2240に準拠して測定が50~90である、請求項1から4のいずれか1項に記載の多芯プラスチック光ファイバ素線。前記芯を構成する樹脂がポリメチルメタクリレート系樹脂である、請求項1から5のいずれか1項に記載の多芯プラスチック光ファイバ素線。請求項1から6のいずれか1項に記載の多芯プラスチック光ファイバ素線と、該多芯プラスチック光ファイバ素線の外側に形成された、熱可塑性樹脂を含有する被覆層と、を有する多芯プラスチック光ファイバケーブル。ところで、多芯プラスチック光ファイバ素線を発光装飾として利用する場合、光の出射端面側の多芯プラスチック光ファイバ素線を、容易に個々の芯繊維と第1鞘層とのまとまり以下単芯プラスチック光ファイバとも記す。一本一本に解ければ、小さな発光面からなる小型の発光装飾が可能となる。しかしながら、特許文献1に記載の多芯プラスチック光ファイバ素線を発光装飾に利用しようとすると、多芯プラスチック光ファイバ素線を容易に個々の単芯プラスチック光ファイバ一本一本に解けさせ難いという問題がある。そこで、本発明は、容易に個々の単芯プラスチック光ファイバ一本一本に解くことができ、該一本一本の単芯プラスチック光ファイバの光伝送が良好な多芯プラスチック光ファイバ素線を提供することを目的とする。本発明者は、上記課題を解決すべく検討した結果、樹脂からなる複数本の芯と、当該芯を取り囲む第1鞘樹脂からなる第1鞘層と、前記第1鞘層の外周と接する第2鞘樹脂からなる第2鞘層と、を含む多芯プラスチック光ファイバ素線において、第1鞘層と第2鞘層とを特定の樹脂から形成することで、容易に個々の単芯プラスチック光ファイバ一本一本に解くことができる多芯プラスチック光ファイバ素線となることを見出し、この知見に基づき本発明を完成させるに至った。すなわち、本発明は以下の多芯プラスチック光ファイバ素線及びケーブルである。[1]樹脂からなる複数本の芯と、当該芯を取り囲む第1鞘樹脂からなる第1鞘層と、前記第1鞘層の外周と接する第2鞘樹脂からなる第2鞘層と、を含む多芯プラスチック光ファイバ素線であって、前記第1鞘樹脂が、下記成分イとロとを主成分とする共重合体からなり、前記第1鞘樹脂中の成分ロと成分イとの質量比イ/ロが2~10であり、前記第2鞘樹脂が、下記単位A、B及びCを重合単位の主成分とする共重合体からなり、前記第2鞘樹脂の共重合体中の単位Aと単位Bとの質量比B/Aが1.4~1.7であり、前記第2鞘樹脂の共重合体中の単位Aと単位Cとの質量比C/Aが0.75~0.95であり、且つ、前記第2鞘樹脂の共重合体がカーボネート基及びハロホルミル基の少なくとも一方を含有する、多芯プラスチック光ファイバ素線;イ下記式iで表されるフルオロアルキルメタクリレート、式i中、nは1又は2であり、m1は0又は1~4の整数であり、Xは水素原子又はフッ素原子であるロメチルメタクリレート、Aエチレン単位、Bテトラフルオロエチレン単位、Cヘキサフルオロプロピレン単位。[2]前記第2鞘樹脂の共重合体が、その末端に、カーボネート基及びハロホルミル基の少なくとも一方を含有する、[1]に記載の多芯プラスチック光ファイバ素線。[3]前記第2鞘樹脂の共重合体が、炭素数1×106個当たりに、カーボネート基及びハロホルミル基の少なくとも一方を3~1000個含有する、[1]又は[2]に記載の多芯プラスチック光ファイバ素線。[4]前記第2鞘樹脂の共重合体が、150~200°Cの範囲に融点を有し、ナトリウムD線で20°Cで測定した屈折率が1.37~1.41であり、メルトフローレート230°C、荷重3.8kg、オリフィスの直径2mm、長さ8mmが5~100g/10分である、[1]から[3]のいずれかに記載の多芯プラスチック光ファイバ素線。[5]前記第2鞘樹脂の共重合体の23°CにおけるショアD硬度の値ASTMD2240に準拠して測定が50~90である、[1]から[4]のいずれかに記載の多芯プラスチック光ファイバ素線。[6]前記芯を構成する樹脂がポリメチルメタクリレート系樹脂である、[1]から[5]のいずれかに記載の多芯プラスチック光ファイバ素線。[7][1]から[6]のいずれかに記載の多芯プラスチック光ファイバ素線と、該多芯プラスチック光ファイバ素線の外側に形成された、熱可塑性樹脂を含有する被覆層と、を有する多芯プラスチック光ファイバケーブル。本発明の多芯プラスチック光ファイバ素線及びケーブルは、第1鞘層と第2鞘層との界面で容易に剥離することができるため、芯繊維と第1鞘層とのまとまり単芯プラスチック光ファイバを一本一本に解いて使用することができる。本発明の多芯プラスチック光ファイバ素線は、容易に単芯プラスチック光ファイバ一本一本に解いて使用することができ、該一本一本の単芯プラスチック光ファイバの光伝送が良好であるため、電飾用途に最適である。以下、本発明を実施するための形態以下、本実施の形態という。について詳細に説明する。以下の本実施の形態は、本発明を説明するための例示であり、本発明をこの本実施の形態にのみ限定する趣旨ではない。そして、本発明は、その要旨の範囲内で適宜に変形して実施できる。≪多芯プラスチック光ファイバ素線≫本実施の形態の多芯プラスチック光ファイバ素線は、樹脂からなる複数本の芯と、当該芯を取り囲む第1鞘樹脂からなる第1鞘層と、前記第1鞘層の外周と接する、第2鞘樹脂からなる第2鞘層と、を含む多芯プラスチック光ファイバ素線であって、前記第1鞘樹脂が、下記成分イとロとを主成分とする共重合体からなり、前記第1鞘樹脂中の成分ロと成分イとの質量比イ/ロが2~10であり、前記第2鞘樹脂が、下記単位A、B及びCを重合単位の主成分とする共重合体からなり、前記第2鞘樹脂の共重合体中の単位Aと単位Bとの質量比B/Aが1.4~1.7であり、前記第2鞘樹脂の共重合体中の単位Aと単位Cとの質量比C/Aが0.75~0.95であり、且つ、前記第2鞘樹脂の共重合体がカーボネート基及びハロホルミル基の少なくとも一方を含有する。イ下記式iで表されるフルオロアルキルメタクリレート、式i中、nは1又は2であり、m1は0又は1~4の整数であり、Xは水素原子又はフッ素原子であるロメチルメタクリレート、Aエチレン単位、Bテトラフルオロエチレン単位、Cヘキサフルオロプロピレン単位。本実施の形態において、多芯プラスチック光ファイバ素線とは、芯の周りを第1鞘樹脂からなる第1鞘層で取り囲んだまとまり単芯プラスチック光ファイバを複数有し、さらに各々の第1鞘層の周りを第2鞘樹脂からなる第2鞘層で直接接するように取り囲んだ構造のものをいう。本実施の形態の多芯プラスチック光ファイバ素線として、具体的には、第1図に示すような個々の芯1とそれを取り囲む第1鞘層2とのまとまりを島とし、第2鞘層は互いに融着して海3を形成する構造以下、海島構造とする。の多芯プラスチック光ファイバ素線10とすることが好ましい。本実施の形態において、多芯プラスチック光ファイバケーブルとは、多芯プラスチック光ファイバ素線の外側に被覆層を設けた構造のものをいう。<芯樹脂>芯を構成する樹脂以下、芯樹脂ともいう。は、特に限定は無いが、なるべく透光率の高い樹脂が好ましく、例えば、ポリメチルメタクリレート系樹脂が好ましい。ポリメチルメタクリレート系樹脂とは、メチルメタクリレートの単独重合体、或いはメチルメタクリレート成分を50質量以上含んだ共重合体をいう。メチルメタクリレート成分と共重合可能な成分としては、アクリル酸メチル、アクリル酸エチル、アクリル酸ブチルなどのアクリル酸エステル類、メタクリル酸エチル、メタクリル酸プロピル、メタクリル酸シクロヘキシルなどのメタクリル酸エステル類、イソプロピルマレイミドのようなマレイミド類、アクリル酸、メタクリル酸、スチレンなどが挙げられ、これらの中から一種以上適宜選択して共重合させたものが好ましい。ポリメチルメタクリレート系樹脂の分子量は、流動性の観点から、重量平均分子量として8万~20万程度のものが成形しやすいので好ましく、特に10万~12万が好ましい。また芯樹脂には、その透明性を損なわない範囲で添加剤等を含ませてもよい。<第1鞘樹脂>第1鞘樹脂は、後述する特定のイフルオロアルキルメタクリレートとロメチルメタクリレートとを含む原料成分を共重合させて得られる共重合体からなる。成分イは、下記式iで表されるフルオロアルキルメタクリレートである。式i中、nは1又は2であり、m1は0又は1~4の整数であり、Xは水素原子又はフッ素原子である。m1は0又は1~3の整数であることが好ましく、m1は1又は2の整数であることが特に好ましい。m1が前記範囲であると、特に多芯プラスチック光ファイバ素線を解いた際の第1鞘層と第2鞘層との界面の乱れが少なく、より手で解くのに適した界面状態となり好ましい。前記第1鞘樹脂中、成分ロと成分イとの質量比イ/ロは2以上であり、より好ましくは3以上であり、更に好ましくは3.5以上である。また、成分ロと成分イとの質量比イ/ロは10以下であり、より好ましくは8以下、更に好ましくは6以下であり、特に好ましくは5以下である。前記第1鞘樹脂中、成分イと成分ロとの配合量が前記範囲内であると、多芯プラスチック光ファイバ素線を解いた際の第1鞘層と第2鞘層との界面の乱れが少なく、より手で解くのに適した界面状態となり好ましい。成分イ、成分ロの他、これらと共重合可能なモノマーを共重合させて、第1鞘樹脂中に含ませてもよい。当該共重合可能なモノマーとしては、例えば、成分イ、成分ロ以外のフルオロアルキルアクリレートやアルキルメタクリレートやアルキルアクリレート、メタクリル酸やアクリル酸などが挙げられる。さらに具体的に例を挙げれば、フルオロアルキルアクリレートとしてはトリフルオロエチルアクリレート、テトラフルオロプロピルアクリレート、オクタフルオロペンチルアクリレート等が挙げられ、アルキルメタクリレートとしてはエチルメタクリレート等が挙げられ、アルキルアクリレートとしてはメチルアクリレートやエチルアクリレート、ブチルアクリレートなどのアクリレートモノマーが挙げられる。前記第1鞘樹脂は成分イと成分ロとを主成分とする共重合体からなる。ここで、主成分とは、成分イ及び成分ロ以外の成分の量が相対的に少ないことを意味する。具体的には、前記第1鞘樹脂を構成する前記共重合体中の成分イと成分ロとの合計含有量が75質量以上であることが好ましく、より好ましくは80質量以上、更に好ましくは85質量以上、特に好ましくは90質量以上であるが、本願発明の効果を損なわない範囲で、成分イ、成分ロと共重合可能な他の単量体を共重合させてもよい。<第2鞘樹脂>第2鞘樹脂としては、Aエチレン単位とBテトラフルオロエチレン単位とCヘキサフルオロプロピレン単位とを重合単位の主成分とする共重合体であって、且つ、該共重合体中にカーボネート基及びハロホルミル基の少なくとも一方を含有する共重合体を用いる。尚、共重合体の末端のみにカーボネート基及びハロホルミル基の少なくとも一方を含有する場合も、共重合体中にカーボネート基及びハロホルミル基の少なくとも一方を含有する共重合体に含むものとする。また、カーボネート基及びハロホルミル基の少なくとも一方とは、カーボネート基とハロホルミル基との両方を有する場合も含む。ここで、主成分とは、前記単位A~C以外の成分の量が相対的に少ないことを意味し、第2鞘樹脂を構成する前記共重合体中のAエチレン単位とBテトラフルオロエチレン単位とCヘキサフルオロプロピレン単位との合計含有量が70質量以上であることが好ましい。前記共重合体中の単位A~Cの合計含有量はより好ましくは80質量以上、更に好ましくは85質量以上、特に好ましくは90質量以上であるが、本願発明の効果を損なわない範囲で、単位A~Cに、単位A~Cと共重合可能な他の単量体を共重合させてもよい。単位A~Cと共重合可能な他の単量体としては、例えば、ヘキサフルオロイソブテン、プロピレン、1-ブテン、2-ブテン、塩化ビニル、塩化ビニリデン、フッ化ビニリデン、クロロトリフルオロエチレン、フッ化ビニル、ヘキサフルオロイソブテン、パーフルオロアルキルビニルエーテル等のオレフィン系が挙げられる。更に、本実施の形態では、第2鞘層を形成する第2鞘樹脂の共重合体において、該共重合体中のAエチレン単位とBテトラフルオロエチレン単位との質量比B/Aが1.4~1.7であり、Aエチレン単位とCヘキサフルオロプロピレン単位との質量比C/Aが0.75~0.95である。質量比B/Aは、1.5~1.6であることがより好ましい。質量比B/Aが前記範囲内であると、得られる多芯プラスチック光ファイバ素線は、第1鞘層と第2鞘層との界面で容易に個々の単芯プラスチック光ファイバ一本一本に解くことができ、さらに該一本一本の単芯プラスチック光ファイバの光伝送が良好となる。質量比C/Aは、0.80~0.90であることがより好ましい。質量比C/Aが前記範囲内であると、得られる多芯プラスチック光ファイバ素線は、容易に個々の単芯プラスチック光ファイバ一本一本に解くことができ、さらに該一本一本の単芯プラスチック光ファイバの光伝送が良好となる。前記第2鞘樹脂の共重合体中にカーボネート基及びハロホルミル基の少なくとも一方を含有し、且つ、前記第2鞘樹脂の共重合体中のA~Cの質量比が上記範囲の共重合体を第2鞘層として使用すると、第1鞘樹脂と第2鞘樹脂との界面で容易に個々の単芯プラスチック光ファイバ一本一本に解くことが可能となる。さらに、上述した第1鞘樹脂と第2鞘樹脂との密着性は、第1鞘樹脂に入射し貫通した光が第2鞘樹脂の境界面で全反射させるのに充分な密着性を有し、光ファイバを曲げた時の光量ロスを大きく抑制できる。特に第2鞘樹脂の共重合体中にカーボネート基を含有すると、得られる多芯プラスチック光ファイバ素線は、個々の単芯プラスチック光ファイバ一本一本に解く作業性に優れ、曲げ特性にも優れ、好ましい。更に前記第2鞘樹脂の共重合体の末端にカーボネート基及びハロホルミル基の少なくとも一方が存在すると、得られる多芯プラスチック光ファイバ素線は、個々の単芯プラスチック光ファイバ一本一本に解く作業性に優れ、曲げ特性にも優れ、好ましい。第2鞘樹脂の共重合体中や共重合体末端へのカーボネート基やハロホルミル基の導入は公知の方法によって行うことができる。例えば、第2鞘樹脂の共重合体を得る際の重合開始剤として、カーボネート基やハロホルミル基を導入し得る重合開始剤を用いる方法が挙げられる。このような重合開始剤の使用量は、第2鞘樹脂の共重合体100質量部に対して、該重合開始剤0.05~20質量部であることが好ましい。例えば、カーボネート基は重合時に重合開始剤としてパーオキシカーボネートを用いることで容易に導入できる。また、ハロホルミル基は前述の方法で得られたカーボネート基を有する共重合体を加熱させ、熱分解させることによって得ることができる。カーボネート基やハロホルミル基は、第2鞘樹脂の共重合体の主鎖中に導入されていてもよく、第2鞘樹脂の共重合体の側鎖中に導入されていてもよい。また、カーボネート基やハロホルミル基は、第2鞘樹脂の共重合体の主鎖の末端に導入されていてもよく、第2鞘樹脂の共重合体の側鎖の末端に導入されていてもよい。特に、カーボネート基やハロホルミル基を、第2鞘樹脂の共重合体の片側の末端に導入した第2鞘層は、第1鞘層との密着性及び剥離性に優れ、そして、後述する多芯プラスチック光ファイバケーブルにおいて、被覆層を形成した場合の被覆層との密着性に優れ好ましい。また、同様の観点から、カーボネート基やハロホルミル基は、第2鞘樹脂の共重合体の主鎖の両側の末端に導入されていることが特に好ましい。尚、第2鞘樹脂の共重合体は、カーボネート基とハロホルミル基との両方の基を導入してもよい。第2鞘樹脂の共重合体に含まれるカーボネート基及びハロホルミル基の数には特に限定は無いが、第2鞘樹脂の共重合体は、炭素数1×106個当たりに、カーボネート基及びハロホルミル基の少なくとも一方を3~1000個含有することが好ましい。カーボネート基を使用する場合は、第2鞘樹脂の共重合体の炭素数1×106個当たりに含まれるカーボネート基の数が3~1000個であると、得られる多芯プラスチック光ファイバ素線は、個々の単芯プラスチック光ファイバ一本一本に解く作業性に優れ、好ましい。第2鞘樹脂の共重合体は、炭素数1×106個当たりに、カーボネート基を、より好ましくは20~800個、更に好ましくは、50~700個、特に好ましくは100~600個含有する。ハロホルミル基を使用する場合は、第2鞘樹脂の共重合体の炭素数1×106個当たりに含まれるハロホルミル基の数が3~1000個であると、得られる多芯プラスチック光ファイバ素線は、個々の単芯プラスチック光ファイバ一本一本に解く作業性に優れ、更に、熱処理による伝送損失の低下が少なくなり、好ましい。第2鞘樹脂の共重合体は、炭素数1×106個当たりに、ハロホルミル基を、より好ましくは20~800個、更に好ましくは、50~700個、特に好ましくは100~600個含有する。特に、カーボネート基とハロホルミル基との両方を使用する場合は、共重合体の炭素数1×106個当たりに含まれるカーボネート基とハロホルミル基との合計数を3~1000個とすると、得られる多芯プラスチック光ファイバ素線は、個々の単芯プラスチック光ファイバ一本一本に解く作業性に優れ、更に、熱処理による伝送損失の低下が少なくなり、好ましい。第2鞘樹脂の共重合体は、炭素数1×106個当たりに、カーボネート基及びハロホルミル基を、より好ましくは20~800個、更に好ましくは、50~700個、特に好ましくは100~600個含有する。第2鞘樹脂の共重合体の炭素数1×106個当たりに含まれるカーボネート基やハロホルミル基の数は、カーボネート基やハロホルミル基を共重合体中に導入する際に使用する重合開始剤の量を調整することで調節することができる。なお、本実施の形態において、第2鞘樹脂の共重合体の炭素数1×106個当たりに含まれるカーボネート基やハロホルミル基の数は、後述の実施例に記載の方法で測定することができる。第2鞘樹脂の共重合体の融点は、150°Cから200°Cの範囲にあることが好ましく、155~200°Cの範囲にあることがより好ましく、155~195°Cの範囲にあることがさらに好ましい。第2鞘樹脂の共重合体の融点が前記温度範囲であることにより、多芯プラスチック光ファイバ素線を成形する際に、芯を構成する樹脂、例えば、ポリメチルメタクリレート系樹脂の熱分解が抑制できる300°C以下の成型温度で成形可能であるので好ましい。なお、本実施の形態において、第2鞘樹脂の共重合体の融点は、示差走査熱量測定法DSCにより測定することができる。第2鞘樹脂の共重合体は、なかでも融点が150°Cから200°Cの範囲で、メルトフローレートが5~100g/10分であれば、多芯プラスチック光ファイバ素線を成形する際に、芯を構成する樹脂、例えば、ポリメチルメタクリレート系樹脂の熱分解が抑制できる300°C以下の成型温度で成形可能であるので好ましい。第2鞘樹脂の共重合体のメルトフローレートは、6~80g/10分であることがより好ましく、7~50g/10分であることが更に好ましい。なお、本実施の形態において、メルトフローレートは、ASTMD1238に準拠して、230°C、荷重3.8kg、オリフィスの直径2mm、長さ8mmの条件で測定した値である。第2鞘樹脂の共重合体の屈折率は、1.37~1.41であることがより好ましく、1.375~1.405であることが更に好ましい。なお、本実施の形態において、屈折率は、ナトリウムD線を使用し、20°Cで測定した値である。第2鞘樹脂の共重合体は、150~200°Cの範囲に融点を有し、屈折率が1.37~1.41であり、メルトフローレートが5~100g/10分であることが好ましい。第2鞘樹脂の共重合体は、23°CにおけるショアD硬度の値が50~90の範囲にあることが好ましく、55~85の範囲にあることがより好ましく、60~80の範囲にあることが更に好ましい。なお、本実施の形態において、23°CにおけるショアD硬度の値は、ASTMD2240に準拠して、測定した値である。第2鞘樹脂の共重合体の数平均分子量は、1000~1000000であることが好ましく、更に好ましくは1500~500000である。なお、本実施の形態において、数平均分子量は、ゲル浸透クロマトグラフ法GPCにより測定した値である。具体的には、ゲル浸透クロマトグラフ法GPCにより、東ソー株製のGPCHLC-8020を用い、Shodex社製のカラムGPCKF801を1本、GPCKF802を1本、GPCKF806Mを2本直列に接続を使用し、溶媒としてテトラハイドロフランTHFを流速1ml/分で流して測定したデータより算出する。第2鞘樹脂の共重合体の重量平均分子量は、1400~1400000であることが好ましく、更に好ましくは2100~700000である。なお、本実施の形態において、重量平均分子量は、上記ゲル浸透クロマトグラフ法GPCにより測定した値である。<添加剤成分>上述した、芯樹脂、第1鞘樹脂、第2鞘樹脂には、本願発明の効果を損なわない範囲で、上記共重合体以外の添加剤成分を含ませてもよい。使用目的に応じて、抗酸化剤、紫外線吸収剤、光安定剤、金属不活性剤、滑剤、難燃助剤、充填剤等の添加剤を使用することができる。<多芯プラスチック光ファイバ素線の構造等>本実施の形態の多芯プラスチック光ファイバ素線において、芯の数や芯の直径、多芯プラスチック光ファイバ素線の直径などの、好ましい適用範囲について以下説明する。芯の数としては最低7個あれば円形配置が可能となり好ましく、最大数については、特に制限はないが、多芯プラスチック光ファイバ素線の製造の容易さから30000個程度であることが好ましい。より好ましくは19個~10000個で、特に好ましくは19個~3000個ある。芯の直径は5μm~500μmであることが好ましい。より好ましくは20μm~250μmであり、さらに好ましくは50μm~200μmである。芯の直径が小さければ、それだけ曲げによる光量ロスは小さくなるが、光ファイバとしての伝送損失は大きくなる。本実施の形態の多芯プラスチック光ファイバ素線は、上記とおり2層鞘構造としていることから、芯の直径を大きくしても、比較的曲げによる光量ロスを抑制することができる。そのため、本実施の形態の多芯プラスチック光ファイバ素線は、光量ロスを抑制するとともに、光ファイバとしての伝送損失値も下げることができる。本実施の形態の多芯プラスチック光ファイバ素線の直径としては0.1mm~3mmが好ましい。0.1mm未満では細過ぎて扱いづらく、3mmを超えると剛直になり扱いづらくなる。より好ましくは、0.5~1.5mmである。次に、多芯プラスチック光ファイバ素線断面積に対する芯の全断面積と第1鞘層の全断面積と第2鞘層の全断面積との比率について説明する。芯の全断面積の比率は、好ましくは60~90であり、より好ましくは70~85である。60未満では光量が少なくなる傾向にある。90を超えると、芯が円形から変形してくるので伝送損失が大きくなる傾向にある。第1鞘層の全断面積は、好ましくは3~30であり、より好ましくは5~15である。第1鞘層は反射層としての役割の他に、光透過層としての役割があり、第1鞘層の全断面積があまり大きすぎると、光吸収ロスが大きくなる傾向にある。そのような観点から、第1鞘層は、芯の回りをほぼリング状に形成された場合、その厚さが0.8μm~3μm程度に、薄く被覆することが好ましい。第2鞘層の全断面積の比率は、好ましくは3~30であり、より好ましくは7~20である。その厚さは1μm~20μm程度が確保されているのが好ましい。≪多芯プラスチック光ファイバケーブル≫本実施の形態の多芯プラスチック光ファイバケーブルは、上述の多芯プラスチック光ファイバ素線と、該多芯プラスチック光ファイバ素線の外側に形成された、熱可塑性樹脂を含有する被覆層と、を有する。上述の多芯プラスチック光ファイバ素線はそのまま使用することも可能であるが、該多芯プラスチック光ファイバ素線の外周に被覆層を被覆形成した多芯プラスチック光ファイバケーブルとすることで、更に機械的化学的な耐久性を向上させることができる。被覆層に含有させる樹脂としては、ポリエチレン樹脂、ポリ塩化ビニル系樹脂、ポリプロピレン系樹脂、ポリエステル系樹脂、ポリウレタン系樹脂、ポリアミド系樹脂、ポリオレフィン系エラストマー樹脂などの熱可塑性樹脂を用いることができる。多芯プラスチック光ファイバケーブルを発光装飾として利用するときは、被覆部を剥ぎ取り、多芯プラスチック光ファイバ素線を解けばよい。もちろん、多芯プラスチック光ファイバケーブルを発光装飾以外のセンサ、通信等の用途に利用することも可能である。被覆層を形成する場合、特に多芯プラスチック光ファイバ素線を構成する第2鞘樹脂の共重合体は、カーボネート基を含有する共重合体が好ましい。カーボネート基は重合時に重合開始剤としてパーオキシカーボネートを用いることで容易に導入できることや、幅広い樹脂との接着性が優れ、なかでも特にナイロン12等のポリアミド樹脂との接着性が特に優れること等の利点を有する。その結果、多芯プラスチック光ファイバ素線に優れた耐薬品性や耐熱性等を付与することができる。被覆層を被覆するにあたっては、クロスヘッドダイにより多芯プラスチック光ファイバ素線上に被覆層を形成する方法を好ましく使用することができる。[評価方法]1屈折率測定ナトリウムD線を使用し、20°Cで測定した値を採用した。2メルトフローレート測定ASTMD1238に準拠して、230°C、荷重3.8kg、オリフィスの直径2mm、長さ8mmの条件で測定した。3カーボネート基の個数の測定得られた鞘樹脂の溶融押出しペレットの切断片を室温にて圧縮成形し、厚さ0.1mmのフィルムを作成した。このフィルムの赤外吸収スペクトル分析によってカーボネート基-OC=OO-のカルボニル基が帰属するピークが1809cm1νC=Oの吸収波長に現れ、そのνC=Oピークの吸光度を測定した。測定した吸収スペクトルと既知のフィルムの赤外吸収スペクトルとを比較し、その差スペクトルから次式により炭素数1×106個当たりのカーボネート基の個数Nを算出した。N=L×K/tN:炭素数1×106個当たりのカーボネート基の個数個L:カーボネート基-OC=OO-由来のνC=Oピークの吸光度K:補正係数t:フィルム厚mm尚、補正係数Kは以下の計算式によって算出された。K=500W/εdW:共重合体の組成から計算される単量体の平均分子量ε:カーボネート基-OC=OO-由来のνC=Oピークのモル吸光度係数。モデル化合物からε=170lcm1mol1とした。d:フィルムの密度g/cm3又、赤外吸収スペクトル分析は、Perkin-ElmerFTIRスペクトロメーター1760Xパーキンエルマー社製を用いて40回スキャンして行った。得られたIRスペクトルをPerkin-ElmerSpectrumforWindows登録商標Ver.1.44Cにて自動でベースラインを判定させ1809cm1のピークの吸光度を測定した。また、フィルムの厚さはマイクロメーターにて測定した。[解き試験]多芯プラスチック光ファイバ素線を1mの長さに切り取り、片端から約10mmを指で90度-90度の条件で30往復屈曲させて第1鞘層と第2鞘層との界面で多芯プラスチック光ファイバ素線が一本一本に解けるかどうかを試験した。多芯プラスチック光ファイバ素線において、全ての各単芯プラスチック光ファイバが第1鞘層と第2鞘層との界面で一本一本に解けた場合を○、第1鞘層と第2鞘層との界面で解けない単芯プラスチック光ファイバがあった場合を×、とした。[光伝送試験]上記解き試験後の多芯プラスチック光ファイバ素線について、解いた方と反対側の端面から波長650nm、入射NA0.6のLED光を入射させ、解いた側の端面を目視で観察した。全ての芯で光が通っている場合に○、一部の芯で光が通っていない場合に×、とした。<実施例1>芯を構成する樹脂以下芯樹脂とも記す。として、屈折率が1.492であり、重量平均分子量が11万であり、メルトフローレートが1.5g/10分であるポリメチルメタクリレート樹脂を用いた。第1鞘樹脂として、テトラフルオロプロピルメタクリレート4FM20質量、ペンタフルオロプロピルメタクリレート5FM60質量、及びメチルメタクリレートMMA20質量をキャスト重合させて得られた共重合体を用いた。第2鞘樹脂として、Aエチレン、Bテトラフルオロエチレン、及びCヘキサフルオロプロピレンの各単量体成分を、ジ-n-プロピルパーオキシジカーボネートにより重合させた共重合体を使用した。該共重合体は、末端にカーボネート基が導入されていた以後、カーボネート基含有共重合体とする。前記カーボネート基含有共重合体中のAとBとの質量比B/Aは1.56であり、AとCとの質量比C/Aは0.86であった。また、前記カーボネート基含有共重合体中のA~Cの合計含有量は97質量であり、前記第2鞘樹脂中の前記カーボネート基含有共重合体の含有量は100質量であった。また、前記カーボネート基含有共重合体の炭素数1×106個当たりに含まれるカーボネート基の数は253個であった。複合紡糸ダイとしては、19芯を有し、各々芯を第1鞘と第2鞘とが二層に被覆する構造のダイスを用いた。この複合紡糸ダイに、芯樹脂と第1鞘樹脂と第2鞘樹脂との容積の比率が、順に80対10対10になるように供給し、ダイから排出されるストランドを収束し、2倍に延伸して、直径1.00mmの2鞘多芯プラスチック光ファイバ素線を製造した。この多芯プラスチック光ファイバ素線で伝送損失試験をしたところ、128dB/kmであった。次に、得られた多芯プラスチック光ファイバ素線について、上記のとおり解き試験を行ったところ、全ての各単芯プラスチック光ファイバが容易に一本一本に解れた。次に光伝送試験を行ったところ、19芯全てに光が通っており、各芯が光ファイバとして機能していた。<実施例2~9>前記カーボネート基含有共重合体中のAとBとの質量比B/Aと、AとCとの質量比C/Aとを表1のように変更した以外は全て実施例1と同様に多芯プラスチック光ファイバ素線を作成した。作成した多芯プラスチック光ファイバ素線を用いて、実施例1と同様に解き試験及び光伝送試験を行った。結果を表1に示す。尚、表1中のカーボネート基の数とは、前記カーボネート基含有共重合体の炭素数1×106個当たりに含まれるカーボネート基の数を指す。<比較例1~8>前記カーボネート基含有共重合体中のAとBとの質量比B/Aと、AとCとの質量比C/Aとを表1のように変更した以外は全て実施例1と同様に多芯プラスチック光ファイバ素線を作成した。作成した多芯プラスチック光ファイバ素線を用いて、実施例1と同様に解き試験及び光伝送試験を行った。結果を表1に示す。尚、表1中のカーボネート基の数とは、前記カーボネート基含有共重合体の炭素数1×106個当たりに含まれるカーボネート基の数を指す。<実施例10>第1鞘樹脂中に占める4FM、5FM及びMMAの配合量質量を順に17質量、50質量、33質量に変更した以外は実施例1と同様にして多芯プラスチック光ファイバ素線を作成した。作成した多芯プラスチック光ファイバ素線を用いて、実施例1と同様に解き試験及び光伝送試験を行った。結果を表2に示す。尚、表2中のカーボネート基の数とは、前記カーボネート基含有共重合体の炭素数1×106個当たりに含まれるカーボネート基の数を指す。<実施例11~18>前記カーボネート基含有共重合体中のAとBとの質量比B/Aと、AとCとの質量比C/Aとを表2のように変更した以外は全て実施例10と同様に多芯プラスチック光ファイバ素線を作成した。作成した多芯プラスチック光ファイバ素線を用いて、実施例1と同様に解き試験及び光伝送試験を行った。結果を表2に示す。尚、表2中のカーボネート基の数とは、前記カーボネート基含有共重合体の炭素数1×106個当たりに含まれるカーボネート基の数を指す。<比較例9~16>前記カーボネート基含有共重合体中のAとBとの質量比B/Aと、AとCとの質量比C/Aとを表2のように変更した以外は全て実施例10と同様に多芯プラスチック光ファイバ素線を作成した。作成した多芯プラスチック光ファイバ素線を用いて、実施例1と同様に解き試験及び光伝送試験を行った。結果を表2に示す。尚、表2中のカーボネート基の数とは、前記カーボネート基含有共重合体の炭素数1×106個当たりに含まれるカーボネート基の数を指す。<実施例19>第1鞘樹脂中に占める4FM、5FM及びMMAの配合量質量を順に30質量、60質量、10質量に変更した以外は実施例1と同様にして多芯プラスチック光ファイバ素線を作成した。作成した多芯プラスチック光ファイバ素線を用いて、実施例1と同様に解き試験及び光伝送試験を行った。結果を表3に示す。尚、表3中のカーボネート基の数とは、前記カーボネート基含有共重合体の炭素数1×106個当たりに含まれるカーボネート基の数を指す。<実施例20~27>前記カーボネート基含有共重合体中のAとBとの質量比B/Aと、AとCとの質量比C/Aとを表3のように変更した以外は全て実施例19と同様に多芯プラスチック光ファイバ素線を作成した。作成した多芯プラスチック光ファイバ素線を用いて、実施例1と同様に解き試験及び光伝送試験を行った。結果を表3に示す。尚、表3中のカーボネート基の数とは、前記カーボネート基含有共重合体の炭素数1×106個当たりに含まれるカーボネート基の数を指す。<比較例17~24>前記カーボネート基含有共重合体中のAとBとの質量比B/Aと、AとCとの質量比C/Aとを表3のように変更した以外は全て実施例19と同様に多芯プラスチック光ファイバ素線を作成した。作成した多芯プラスチック光ファイバ素線を用いて、実施例1と同様に解き試験及び光伝送試験を行った。結果を表3に示す。尚、表3中のカーボネート基の数とは、前記カーボネート基含有共重合体の炭素数1×106個当たりに含まれるカーボネート基の数を指す。<比較例25>第1鞘樹脂中に占める4FM、5FM及びMMAの配合量質量を順に20質量、40質量、40質量に変更した以外は実施例1と同様にして多芯プラスチック光ファイバ素線を作成した。作成した多芯プラスチック光ファイバ素線を用いて、実施例1と同様に解き試験及び光伝送試験を行った。結果を表4に示す。尚、表4中のカーボネート基の数とは、前記カーボネート基含有共重合体の炭素数1×106個当たりに含まれるカーボネート基の数を指す。<比較例26~27>前記カーボネート基含有共重合体中のAとBとの質量比B/Aと、AとCとの質量比C/Aとを表4のように変更した以外は全て比較例25と同様に多芯プラスチック光ファイバ素線を作成した。作成した多芯プラスチック光ファイバ素線を用いて、実施例1と同様に解き試験及び光伝送試験を行った。結果を表4に示す。尚、表4中のカーボネート基の数とは、前記カーボネート基含有共重合体の炭素数1×106個当たりに含まれるカーボネート基の数を指す。<比較例28>第1鞘樹脂中に占める4FM、5FM及びMMAの配合量質量を順に35質量、60質量、5質量に変更した以外は実施例1と同様にして多芯プラスチック光ファイバ素線を作成した。作成した多芯プラスチック光ファイバ素線を用いて、実施例1と同様に解き試験及び光伝送試験を行った。結果を表4に示す。尚、表4中のカーボネート基の数とは、前記カーボネート基含有共重合体の炭素数1×106個当たりに含まれるカーボネート基の数を指す。<比較例29~30>前記カーボネート基含有共重合体中のAとBとの質量比B/Aと、AとCとの質量比C/Aとを表4のように変更した以外は全て比較例25と同様に多芯プラスチック光ファイバ素線を作成した。作成した多芯プラスチック光ファイバ素線を用いて、実施例1と同様に解き試験及び光伝送試験を行った。結果を表4に示す。尚、表4中のカーボネート基の数とは、前記カーボネート基含有共重合体の炭素数1×106個当たりに含まれるカーボネート基の数を指す。<比較例31~57>第2鞘樹脂の共重合体を製造する際の重合開始剤として、ジ-n-プロピルパーオキシジカーボネートの代わりに過硫酸アンモニウムを用いた以外は実施例1~27と同様に多芯プラスチック光ファイバ素線を作成した。作成された多芯プラスチック光ファイバ素線はカーボネート基が導入されていなかった。作成した多芯プラスチック光ファイバ素線を用いて、実施例1と同様に解き試験及び光伝送試験を行ったところ、比較例31~57の全ての多芯プラスチック光ファイバ素線で、解き試験×、光伝送試験×との結果となった。<実施例28~34>第2鞘樹脂の共重合体を製造する際、ジ-n-プロピルパーオキシジカーボネートの配合量を調節し、カーボネート基含有共重合体の炭素数1×106個当たりに含まれるカーボネート基の数を、表5に示すとおりに変更した以外は実施例1と同様にして多芯プラスチック光ファイバ素線を作成した。作成した多芯プラスチック光ファイバ素線を用いて、実施例1と同様に解き試験及び光伝送試験を行った。結果を表5に示す。尚、表5中のカーボネート基の数とは、前記カーボネート基含有共重合体の炭素数1×106個当たりに含まれるカーボネート基の数を指す。